(57)【特許請求の範囲】
【請求項１】
プロピレン系ブロック共重合体を主成分とするフィルムを少なくとも１層として含む、厚みが１０〜１００μｍの単層または多層フィルムであり、
（１）水蒸気の透過度［ＴH2O］（ＪＩＳ Ｚ ０２０８に準拠）、（２）酸素ガスの透過度［ＴO2］（ＪＩＳ Ｋ ７１２６−Ａに準拠）、および（３）エチレンガスの透過度［Ｔエチレン］（ＪＩＳ Ｋ ７１２６−Ａに準拠）が、それぞれ下記の範囲にあり、
［ＴH2O］＝９〜５０（単位：ｇ／m2・２４ｈ）
［ＴO2］＝６００〜１２５００（単位：nmol／m2・ｓ・１００kPa）
［Ｔエチレン］＝６００〜２２５００（単位：nmol／m2・ｓ・１００kPa）
かつ、前記プロピレン系ブロック共重合体が、α−オレフィン含有量が０.１〜５重量％であるプロピレン／α−オレフィン共重合体（Ａ）を４０〜９５重量％と、エチレン含有量が１０〜３０重量％、ブテン含有量が３〜４０重量％を必須成分とするエチレン／プロピレン／ブテンランダム共重合体（Ｂ）を５〜６０重量％の割合で含むものであって、エチレン／プロピレン／ブテンランダム共重合体（Ｂ）の極限粘度［η］Bとプロピレン／α−オレフィン共重合体（Ａ）の極限粘度［η］Aとの極限粘度比［η］B／［η］Aが０.５〜１.３の範囲にあることを特徴とするポリプロピレン系フィルム。
【請求項２】
前記（Ａ）がプロピレン／エチレン共重合体である請求項１に記載のポリプロピレン系フィルム。
【請求項３】
前記（Ｂ）の極限粘度［η］Bが０.５〜３.０dl／ｇである請求項１または２のいずれかに記載のポリプロピレン系フィルム。
【請求項４】
前記プロピレン系ブロック共重合体を主成分とするフィルムが少なくとも一軸方向に延伸された請求項１〜３のいずれかに記載のポリプロピレン系フィルム。
【請求項５】
前記プロピレン系ブロック共重合体を主成分とするフィルムが少なくとも一軸方向に３〜６０倍の延伸倍率で延伸された請求項４に記載のポリプロピレン系フィルム。
【請求項６】
請求項１〜５のいずれかに記載のポリプロピレン系フィルムを用いた青果物包装材。
【発明の詳細な説明】
【０００１】
【発明の属する技術分野】
本発明は優れた透明性、剛性、光沢性、透視性と気体透過性を有するポリプロピレン系フィルムに関する。更に詳しくは、水蒸気、酸素およびエチレンを好適に透過する優れた透明性、剛性、光沢性、透視性を有するポリプロピレン系フィルムに関するものである。
また本発明は、例えば透明性、剛性、光沢性、透視性、鮮度維持効果といった性能が要求される野菜や果実等の青果物包装材に関するものである。
【０００２】
【従来技術】
従来延伸ポリプロピレンフィルムを青果物の包装材として使用する場合には、気体透過性が十分でないために、ポリプロピレンフィルムに穴あけ加工をして気体透過用の穴をあけていた。そのため穴あけ加工したポリプロピレンフィルムを用いて青果物を包装すると、内包物たる青果物から発散されるエチレンガスの発散および青果物の呼吸に必要な酸素ガスの取り入れは十分に行えるものの、同時に青果物からの水蒸気の蒸散が進行する結果、内容物である青果物が乾燥しやすく、瑞々しさが失われやすいという問題点があった。
そこで、穴をあけることなく、優れた透明性、剛性、光沢性を有し、かつ、水蒸気、酸素およびエチレンを好適に透過するポリプロピレン系フィルムおよびそれを用いた青果物包装材の開発が強く望まれている。
【０００３】
【発明が解決しようとする課題】
本発明は、透明性、剛性、光沢性に優れ、かつ、水蒸気、酸素およびエチレンを好適に透過することに加え、更に透視性にも優れるポリプロピレン系フィルムを提供するものである。
また、本発明は前記透明性、剛性、光沢性に優れ、かつ、水蒸気、酸素およびエチレンを好適に透過することに加え、更に透視性にも優れるポリプロピレン系フィルムを用いた青果物包装材を提供するものである。
【０００４】
【課題を解決するための手段】
本発明者らは前記課題を達成するために鋭意検討を行った結果、特定の組成を有するプロピレン系ブロック共重合体を用いて製造されるフィルムが、透明性、剛性、光沢性に優れ、かつ、水蒸気、酸素およびエチレンを好適に透過することに加え、更に透視性にも優れるポリプロピレン系フィルムであることおよびこれを用いた青果物包装材が青果物の鮮度保持に好適であることを見出し、本発明を完成するに至った。
【０００５】
すなわち本発明は、プロピレン系ブロック共重合体を主成分とするフィルムを少なくとも１層として含む、厚みが１０〜１００μｍの単層または多層フィルムであり、
（１）水蒸気の透過度［ＴH2O］（ＪＩＳ Ｚ ０２０８に準拠）、（２）酸素ガスの透過度［ＴO2］（ＪＩＳ Ｋ ７１２６−Ａに準拠）、および（３）エチレンガスの透過度［Ｔエチレン］（ＪＩＳ Ｋ ７１２６−Ａに準拠）が、それぞれ下記の範囲にあり、
［ＴH2O］＝９〜５０（単位：ｇ／m2・２４ｈ）
［ＴO2］＝６００〜１２５００（単位：nmol／m2・ｓ・１００kPa）
［Ｔエチレン］＝６００〜２２５００（単位：nmol／m2・ｓ・１００kPa）
かつ、プロピレン系ブロック共重合体が、α−オレフィン含有量が０.１〜５重量％であるプロピレン／α−オレフィン共重合体（Ａ）を４０〜９５重量％と、エチレン含有量が１０〜３０重量％、ブテン含有量が３〜４０重量％を必須成分とするエチレン／プロピレン／ブテンランダム共重合体（Ｂ）を５〜６０重量％の割合で含むものであって、エチレン／プロピレン／ブテンランダム共重合体（Ｂ）の極限粘度［η］Bとプロピレン／α−オレフィン共重合体（Ａ）の極限粘度［η］Aとの極限粘度比［η］B／［η］Aが０.５〜１.３の範囲にあることを特徴とするポリプロピレン系フィルムを提供するものである。
【０００６】
本発明は、前記（Ａ）がプロピレン／エチレン共重合体である前記ポリプロピレン系フィルムである。
本発明は、前記（Ｂ）の極限粘度［η］Bが０.５〜３.０dl／ｇである前記ポリプロピレン系フィルムである。
本発明は、前記プロピレン系ブロック共重合体を主成分とするフィルムが少なくとも一軸方向に延伸されたことを特徴とする前記ポリプロピレン系フィルムである。
更には、前記プロピレン系ブロック共重合体を主成分とするフィルムが少なくとも一軸方向に３〜６０倍の延伸倍率で延伸されたことを特徴とする前記ポリプロピレン系フィルムである。
また、本発明はいずれかの前記ポリプロピレン系フィルムを用いた青果物包装材である。
【０００７】
【発明の実施の形態】
ポリプロピレン系フィルム
本発明のポリプロピレン系フィルムは、プロピレン系ブロック共重合体を主成分とするフィルムを少なくとも１層として含む、厚みが１０〜１００μｍの単層または多層フィルムであり、
（１）水蒸気の透過度［ＴH2O］（ＪＩＳ Ｚ ０２０８に準拠）、（２）酸素ガスの透過度［ＴO2］（ＪＩＳ Ｋ ７１２６−Ａに準拠）、および（３）エチレンガスの透過度［Ｔエチレン］（ＪＩＳ Ｋ ７１２６−Ａに準拠）が、それぞれ下記の範囲にあり、
［ＴH2O］＝９〜５０（単位：ｇ／m2・２４ｈ）
［ＴO2］＝６００〜１２５００（単位：nmol／m2・ｓ・１００kPa）
［Ｔエチレン］＝６００〜２２５００（単位：nmol／m2・ｓ・１００kPa）
かつ、プロピレン系ブロック共重合体が、α−オレフィン含有量が０.１〜５重量％であるプロピレン／α−オレフィン共重合体（Ａ）を４０〜９５重量％と、エチレン含有量が１０〜３０重量％、ブテン含有量が３〜４０重量％を必須成分とするエチレン／プロピレン／ブテンランダム共重合体（Ｂ）を５〜６０重量％の割合で含むものであって、エチレン／プロピレン／ブテンランダム共重合体（Ｂ）の極限粘度［η］Bとプロピレン／α−オレフィン共重合体（Ａ）の極限粘度［η］Aとの極限粘度比［η］B／［η］Aが０.５〜１.３の範囲にあることを特徴とするポリプロピレン系フィルムである。
【０００８】
本発明のポリプロピレン系フィルムは、その厚みが、１０〜１００μｍであるときに、フィルムの成形性、作業性（包装性）等が良い。ポリプロピレン系フィルムの厚みが１０μｍより薄いと、均一な厚みに製膜することが困難であり、１００μｍより厚いと気体の透過度が小さくなる。
【０００９】
本発明のポリプロピレン系フィルムは、水蒸気の透過度［ＴH2O］が９〜５０ｇ／m2・２４Hrのとき青果物包装に適したポリプロピレン系フィルムとなる。ポリプロピレン系フィルムの水蒸気の透過度が、９ｇ／m2・２４Hrより小さいと、過剰の湿気により腐敗が促進されやすく、また、５０ｇ／m2・２４Hrより大きいと、青果物、特に野菜等が乾燥して枯れやすくなる。水蒸気の透過度は、好ましくは１０〜４５ｇ／m2・２４Hrの範囲である。
【００１０】
本発明のポリプロピレン系フィルムは、酸素ガスの透過度［ＴO2］が６００〜１２５００nmol／m2・s・１００kPaのとき青果物包装に適したポリプロピレン系フィルムとなる。酸素ガスの透過度が、６００nmol／m2・s・１００kPaより小さいと、青果物の呼吸量が低下し、その鮮度を失いやすく、１２５００nmol／m2・s・１００kPaより大きいと、付随して水蒸気の透過度が大きくなりすぎるため好ましくない。酸素ガスの透過度は、６００〜１２５００nmol／m2・s・１００kPa 、好ましくは１０００〜９０００nmol／m2・s・１００kPaの範囲である。
本発明のポリプロピレン系フィルムは、エチレンガスの透過度［Ｔエチレン］が６００〜２２５００nmol／m2・s・１００kPaのとき青果物包装に適したポリプロピレン系フィルムとなる。エチレンガスの透過度が、６００nmol／m2・s・１００kPaより小さいと、青果物の追熟・腐敗が促進されやすく、２２５００nmol／m2・s・１００kPaより大きいと、付随して水蒸気の透過度が大きくなりすぎる。エチレンガスの透過度は、６００〜２２５００nmol／m2・s・１００kPa 、好ましくは６００〜１５０００nmol／m2・s・１００kPa 、より好ましくは６００〜９０００nmol／m2・s・１００kPaの範囲である。
【００１１】
本発明におけるプロピレン／α−オレフィン共重合体（Ａ）のα−オレフィン含有量は、０.１〜５重量％のときに本発明の効果を最も発揮する。α−オレフィン含有量が少ない場合には、係るプロピレン系ブロック共重合体を用いて得られるポリプロピレン系フィルムは透明性、透視性に劣り、またその含有量が多い場合には、ポリプロピレン系フィルムの剛性が低下してしまう。
【００１２】
本発明におけるプロピレン／α−オレフィン共重合体（Ａ）のα−オレフィン成分は特に限定されないが、例えばエチレン、ブテン、１−ヘキセン、１−オクテン、１−デセン、１−ドデセン、４−メチル−１−ペンテン、３−メチル−１−ペンテンを挙げることができる。また、α−オレフィンとしては、これらの１種または２種以上を用いることもできる。なかでもエチレンが好ましい。
【００１３】
本発明におけるエチレン／プロピレン／ブテンランダム共重合体（Ｂ）のエチレン含有量は、１０〜３０重量％のときに本発明の効果を最も発揮する。エチレン含有量が少ない場合には、係るプロピレン系ブロック共重合体を用いて得られるオレフィン系フィルムの気体透過量が小さくなり、青果物の鮮度を良好に保持できなくなる。またその含有量が多い場合には、フィルムの透明性、透視性が低下してしまう。
【００１４】
本発明におけるエチレン／プロピレン／ブテンランダム共重合体（Ｂ）のブテン含有量は、３〜４０重量％のときに本発明の効果を最も発揮する。ブテン含有量が少ない場合には、係るプロピレン系ブロック共重合体を用いて得られるフィルムの透明性、透視性が低下してしまう。またその含有量が多い場合には、得られるポリマーのパウダー性状が著しく悪化し製造困難となる。
【００１５】
本発明におけるプロピレン／α−オレフィン共重合体（Ａ）とエチレン／プロピレン／ブテンランダム共重合体（Ｂ）との割合は、共重合体（Ａ）が４０〜９５重量％、共重合体（Ｂ）が５〜６０重量％であるときに本発明の効果を最も発揮する。共重合体（Ａ）が少ない場合には、ポリプロピレン系フィルムの剛性が著しく低下し重い内包物の包装材としては使用に耐え難くなる。また共重合体（Ａ）が多い場合には、気体透過性が低下して青果物の鮮度を保持することが困難になる。本発明に用いられるプロピレン系ブロック共重合体は、共重合体（Ａ）が５０〜９０重量％、共重合体（Ｂ）が１０〜５０重量％であるときが特に好ましい。
【００１６】
また、本発明に用いられるプロピレン系ブロック共重合体は、これを構成するエチレン／プロピレン／ブテンランダム共重合体（Ｂ）の１３５℃テトラリン中で測定した極限粘度［η］Bとプロピレン／α−オレフィン共重合体（Ａ）の極限粘度［η］Aとの極限粘度比［η］B／［η］Aが０.５〜１.３の範囲にある。好ましくは、０.５〜１.１の範囲である。
【００１７】
共重合体（Ｂ）の極限粘度［η］Bと共重合体（Ａ）の極限粘度［η］Aとの極限粘度比［η］B／［η］Aは、共重合体（Ｂ）の共重合体（Ａ）への分散性に影響する。極限粘度比［η］B／［η］Aが大きい場合にはプロピレン系フィルムの透明性、透視性が極端に低下する。また極限粘度比［η］B／［η］Aが小さい場合にはプロピレン系フィルムの剛性が低下し重い内包物の包装材としては使用に耐え難くなる。
【００１８】
また、共重合体（Ｂ）の極限粘度［η］Bが０.５〜３.０dl／ｇの範囲であるときに、より良い本発明の効果を発揮する。好ましくは１.０〜３.０dl／ｇ、更に好ましくは１.３〜３.０dl／ｇの範囲である。極限粘度［η］Bが大きい場合には、係るプロピレン系ブロック共重合体を用いて得られるポリプロピレン系フィルムは透明性、透視性に劣り、また、極限粘度［η］Bが小さい場合には、ポリプロピレン系フィルムの剛性が低下してしまう。
【００１９】
本発明におけるプロピレン系ブロック共重合体は、プロピレン系フィルム成形時の成形のしやすさの点からその極限粘度［η］WHOLEが１.６〜３.６dl／ｇの範囲にあることが好ましく、１.８〜２.５dl／ｇの範囲にあることがより好ましい。
本発明のポリプロピレン系フィルムが多層フィルムである場合、本発明のプロピレン系ブロック共重合体を主成分とするフィルムと共に、該多層フィルムを構成するフィルム層としては、プロピレン単独重合体、プロピレン／エチレン共重合体、プロピレン／α−オレフィン共重合体、プロピレン／エチレン／α−オレフィン共重合体、プロピレン／エチレンブロック共重合体、プロピレン／α−オレフィンブロック共重合体、エチレン／α−オレフィン共重合体、エチレン単独重合体もしくはエチレン−酢酸ビニル共重合体等のオレフィン系樹脂からなるフィルム層であればいかなるものでも構わない。好ましくは、プロピレン単独重合体、プロピレン／エチレン共重合体、プロピレン／α−オレフィン共重合体、プロピレン／エチレン／α−オレフィン共重合体、エチレン／α−オレフィン共重合体もしくはエチレン単独重合体を主成分とするフィルム層である。
【００２０】
本発明で規定される構成を満たすプロピレン系ブロック共重合体を使用して得られる本発明のポリプロピレン系フィルムは透明性、特に透視性に優れており、単層においてさえ、優れたフィルム強度、溶断シール強度等を有するものであり、またプロピレン系ブロック共重合体におけるエチレン／プロピレン／ブテンランダム共重合体（Ｂ）成分の含有量、更には延伸倍率を調節することによって気体の透過性の制御が可能であるという、青果物包装用ポリプロピレン系フィルムとして極めて好適な性能を有するものである。
【００２１】
ポリプロピレン系フィルムの製造方法
本発明で用いられるプロピレン系ブロック共重合体は、上記の諸条件を満足すればいかなる方法で製造してもよいが、下記の気相中における２段連続重合方法を採用することにより好適に製造することができる。
２段連続重合方法は、平均粒径が３０〜３００μｍの オレフィン重合触媒成分の存在下に、気相中においてプロピレンとα−オレフィンとを共重合させて所定量かつ所定の組成比を有するプロピレン／α−オレフィン共重合体（Ａ）を生成させる第１重合工程、次いでプロピレンとエチレン、ブテンとをそれらの組成比を変えて共重合させて残部のエチレン／プロピレン／ブテンランダム共重合体（Ｂ）を生成させる第２重合工程、を順に連続的に実施することからなる。
【００２２】
なお、エチレン／プロピレン／ブテンランダム共重合体（Ｂ）の極限粘度［η］Bは直接測定できないのでプロピレン／α−オレフィン共重合体（Ａ）の極限粘度［η］Aおよび最終生成物であるプロピレン系ブロック共重合体の極限粘度［η］WHOLE、ならびにエチレン／プロピレン／ブテンランダム共重合体（Ｂ）の重量％ＷBから下記式により求める。
［η］B＝｛［η］WHOLE−(１−ＷB／１００)［η］A｝／(ＷB／１００）
前記製造方法において、オレフィン重合触媒成分は特に限定されないが、例えばチタン系触媒、メタロセン系触媒を用いて製造することができる。なかでもチタン系触媒成分が好ましい。
【００２３】
本発明で用いるプロピレン系ブロック共重合体には、本発明の効果を阻害しない範囲内で、酸化防止剤、ブロッキング防止剤、防曇剤、界面活性剤、抗菌剤等の公知の添加剤を配合することができる。プロピレン系ブロック共重合体に前記の添加剤を配合する方法としては、これらを均一に混合できる方法であれば特に制約されないが、例えばリボンブレンダー、ヘンシェルミキサー（商品名）で混合し、その混合物を押出機で溶融混練し押し出す方法が好ましい。
【００２４】
本発明のフィルムは、前記プロピレン系ブロック共重合体を、通常のＴダイ法またはインフレーション法で成形してシートを得た後、このシートを一軸または二軸方向に延伸することによって製造することができる。延伸方法としては、例えばテンター方式による逐次二軸延伸法、チューブラー方式による同時二軸延伸法を挙げることができる。
【００２５】
延伸倍率は、３〜６０倍であることが、ポリプロピレン系フィルムの透明性、強度、気体の透過量を保持する上で好ましい。延伸倍率が３倍より小さいと、ポリプロピレン系フィルムの厚みが不均一となりやすく、外観も悪くなる。一方延伸倍率が６０倍を越えると延伸が困難となる。好ましい延伸倍率は、１０〜６０倍、更に好ましくは、２０〜５０倍である。
本発明のポリプロピレン系フィルムが多層フィルムである場合、その製造方法は特に限定されないが、多層押出成形法、ドライラミネート法、もしくは、押出ラミネート法を例示することができる。
【００２６】
ポリプロピレン系フィルムの用途
本明細書で、「青果物」とは、野菜、根菜、果実、花卉、きのこ類を言う。そして、本発明のポリプロピレン系フィルムを用いて包装するのに適した青果物としては、下記のものが例示できる。
アーティチョーク、浅葱、小豆、アスパラガス、アボカド、アロエ、杏、苺、無花果、いよかん、ウド、梅、エシャロット、枝豆、エノキ茸、オクラ、オリーブ、オレンジ、カイワレダイコン、柿、カブ、カボチャ、カリフラワー、キウイ、菊、キクラゲ、キャベツ、キュウリ、金柑、銀杏、栗、グリーンピース、胡桃、グレープフルーツ、クレソン、ゴギョウ、コケモモ、ごぼう、小松菜、コリアンサ、サクランボ、ザクロ、さつまいも、里芋、ザボン、サヤインゲン、サヤエンドウ、サラダナ、椎茸、シソ、シメジ、ジャガイモ、シャンツァイ、春菊、生姜、スイカ、スウィーティー、スズシロ、スズナ、スターフルーツ、ズッキーニ、スモモ、セリ、セロリ、ゼンマイ、そら豆、ターサイ、大根、大豆、タカノツメ、筍、玉葱、タラノメ、チンゲンサイ、ツクシ、テコポン、冬瓜、トウモロコシ、トマト、ドリアン、トリュフ、ナガイモ、長ネギ、ナス、ナズナ、夏ミカン、菜の花、なめこ、ナガウリ、日本梨、ニラ、人参、大蒜、パイナップル、白菜、ハコベ、パセリ、ハッサク、バナナ、パパイア、バンペイユ、ピーマン、びわ、フキ、フキノトウ、フクロタケ、ブドウ、プラム、ブルーベリー、プルーン、ブロッコリー、ほうれん草、ホトケノザ、ポンカン、マイタケ、マスカット、マッシュルーム、マツタケ、マンゴー、マンゴスチン、ミカン、ミツバ、ミョウガ、メロン、桃、もやし、モロヘイヤ、ヤマトイモ、ユズ、洋ナシ、ヨモギ、ライチ、ラズベリー、ラディッシュ、リンゴ、レタス、レモン、レンコン、ワケギ、ワサビが挙げられる。
【００２７】
本発明のポリプロピレン系フィルムの特性により、前記青果物を本発明のポリプロピレン系フィルムで包装しても鮮度保持効果が得られる。衝撃緩衝用部材（例えば、発砲スチロールトレイ、発砲ポリプロピレントレイなど）と本発明のポリプロピレン系フィルムとからなる青果物包装材を用いれば本発明のポリプロピレン系フィルムの特性により鮮度保持効果が得られることに加え、青果物を衝撃から守り、その結果青果物が傷まずより長く鮮度を保持することができる。例えば、発砲スチロール製の受け皿に本発明のポリプロピレン系フィルムを組み合わせた青果物包装材に桃を入れた場合、発砲スチロール製の受け皿により桃が衝撃から守られ傷み難く、また、本発明のポリプロピレン系フィルムを一部に有するためその気体透過性のため鮮度保持効果を発揮し、さらに透視性、透明性に優れるので内容物である桃の状態を確認し易いという効果も有する。
【００２８】
尚、本発明で言う「透視性」は、いわゆる目視により感じるポリプロピレン系フィルムの白濁感に通じるものであり、ポリプロピレン系フィルムを透過する可視光領域の光の透過度を測定することによって、その透過度の多少によって判断することができるものである。一方、本発明で言う「透明性」とは、ポリプロピレン系フィルムに関して測定したヘイズ値の大小で示されるものであり、目視により感じる白濁感、すなわち上記「透視性」とは必ずしも相関性のあるものではない。本発明のポリプロピレン系フィルムが、特に透視性に優れているという特徴は、このフィルムが、特に青果物等の包装材として用いられた場合に、その内包物の鮮度を、より鮮明により忠実に消費者の目に伝えることが可能となるということを意味するものである。この点において、本発明のポリプロピレン系フィルム、およびこれを用いた特に青果物包装材は、消費者のニーズ、また青果物販売の促進の点からも、その効果は大きいのである。
【００２９】
【実施例】
実施例、比較例中に示す物性の測定方法および評価の基準は下記の通りである。
（１）透明性：ヘイズ値（単位：％）
ＡＳＴＭ Ｄ １００３記載の方法に準拠して測定した。数値が小さいものほど透明性は良い。
（２）透視性（単位：％）
厚み２０μｍのフィルムを密着させた状態で１０枚重ねた試料をＳｐｅｃｔｒｏｐｈｏｔｏｍｅｔｅｒ（Ｕ−３２１０（日立製作所(株)製））を用いて、測定波長２００〜８００nm、走査速度３００nm／分で測定し、得られたチャートより可視光波長領域（３６０、５７０、７８０nm）の光透過率を読みとり、透視性の指標とした。具体的には波長７８０nmで４０％以上、波長５７０nmで４０％以上、波長３６０nmで３０％以上の光透過性を示し、かつ短波長側の光透過率と長波長側の光透過率の差（Ｔ780−Ｔ360）が小さいほど、透視性が優れる。
（３）光沢性：光沢度（単位：％）
ＡＳＴＭ Ｄ ５２３記載の方法に準拠して測定した。数値が高いほど光沢が優れている。
（４）剛性：ヤング率（単位：MPa）
ＡＳＴＭ Ｄ ８８２記載の方法に準拠して測定した。数値が大きいほど剛性が高い。
（５）水蒸気の透過度：ＴH2O（単位：ｇ／m2・24ｈ）
ＪＩＳ Ｚ−０２０８に準拠して測定した。温度４０℃、湿度９０％ＲＨの条件下で測定し、数値が高いほど水蒸気の透過性が高いことを示す。
（６）酸素の透過度：ＴO2（単位：nmol／m2・ｓ・100kPa）
ＪＩＳ Ｋ−７１２６Ａに準拠して測定した。数値が高いほど酸素の透過性が高いことを示す。
（７）エチレンガスの透過度：Ｔエチレン（単位：nmol／m2・ｓ・100kPa）
ＪＩＳ Ｋ−７１２６Ａに準拠して測定した。数値が高いほどエチレンガスの透過性が高いことを示す。
（８）極限粘度（単位：dl／ｇ）
溶媒としてテトラリン（テトラヒドロナフタリン）を用いて１３５℃の温度条件下、自動粘度測定装置（ＡＶＳ２型、三井東圧(株)製）を使用し測定した。
（９）エチレン、ブテン含有率（単位：重量％）
赤外線吸収スペクトル法により測定した。
【００３０】
実施例および比較例で用いた各種のプロピレン系ブロック共重合体（ＰＰ−１〜ＰＰ−４）および比較例で用いたホモプロピレン重合体（ＰＰ−５）の特性を示す。
【００３１】
［ＰＰ−１］：エチレン含有量が０.７重量％で極限粘度［η］Aが２.６４dl／ｇであるエチレン／プロピレンランダム共重合体（６７重量％）とエチレン含有量が１８重量％、ブテン含有量が４.５重量％で極限粘度［η］Bが１.８２dg／ｌであるエチレン／プロピレン／ブテンランダム共重合体（３３重量％）とからなる極限粘度［η］WHOLEが２.３７dl／ｇであるプロピレン系ブロック共重合体である。エチレン／プロピレン／ブテンランダム共重合体の極限粘度［η］Bとエチレン／プロピレンランダム共重合体の極限粘度［η］Aとの極限粘度比［η］B／［η］Aは０.６９である。
【００３２】
［ＰＰ−２］：エチレン含有量が０.８重量％で極限粘度［η］Aが２.６６dl／ｇであるエチレン／プロピレンランダム共重合体（６８重量％）とエチレン含有量が１９重量％、ブテン含有量が７.０重量％で極限粘度［η］Bが１.８５dg／ｌであるエチレン／プロピレン／ブテンランダム共重合体（３２重量％）とからなる極限粘度［η］WHOLEが２.４０dl／ｇであるプロピレン系ブロック共重合体である。エチレン／プロピレン／ブテンランダム共重合体の極限粘度［η］Bとエチレン／プロピレンランダム共重合体の極限粘度［η］Aとの極限粘度比［η］B／［η］Aは０.６９である。このＰＰ−２は、ＰＰ−１の製造方法に準じて製造した。
【００３３】
［ＰＰ−３］：第１重合工程にて生成したエチレン含有量が０.７重量％で極限粘度［η］Aが２.７２dl／ｇであるエチレン／プロピレンランダム共重合体（６５重量％）と第２重合工程にて生成したエチレン含有量が２５重量％で極限粘度［η］Bが１.７８dg／ｌであるエチレン／プロピレンランダム共重合体（３５重量％）とからなる極限粘度［η］WHOLEが２.３９dl／ｇであるプロピレン系ブロック共重合体である。エチレン／プロピレンランダム共重合体の極限粘度［η］Bとエチレン／プロピレンランダム共重合体の極限粘度［η］Aとの極限粘度比［η］B／［η］Aは０.６５である。このＰＰ−３は、ＰＰ−１の製造方法に準じて製造した。
【００３４】
［ＰＰ−４］：第１重合工程にて生成した極限粘度［η］Aが２.０３dl／ｇであるプロピレン重合体（６６重量％）と第２重合工程にて生成したエチレン含有量が３６重量％で極限粘度［η］Bが２.０３dg／ｌであるエチレン／プロピレンランダム共重合体（３４重量％）とからなる極限粘度［η］WHOLEが２.０３dl／ｇであるプロピレン系ブロック共重合体である。エチレン／プロピレンランダム共重合体の極限粘度［η］Bとプロピレン重合体の極限粘度［η］Aとの極限粘度比［η］B／［η］Aは１.００である。このＰＰ−４は、ＰＰ−１の製造方法に準じて製造した。
【００３５】
［ＰＰ−５］：極限粘度［η］WHOLEが２.１dl／ｇのホモプロピレン重合体である。
【００３６】
実施例１で使用したプロピレン系ブロック共重合体［ＰＰ−１］は、以下のようにして製造した。
オレフィン重合触媒成分の調整
窒素置換したステンレス製反応器中において、四塩化チタン３６０mlおよびトルエン２４０mlを装入して混合溶液を形成させた。次いで、平均粒径４２μｍのジエトキシマグネシウム１２０ｇ、トルエン５００mlおよびフタル酸ジ−ｎ−ブチル４３.２mlを用いて形成させた懸濁液を、１０℃の液温に保持した前記混合溶液中に添加した。その後、１０℃から９０℃まで８０分かけて昇温し、２時間攪拌しながら反応させた。反応終了後、得られた固体生成物を９０℃のトルエン１０００mlで４回洗浄して、新たに四塩化チタン３６０mlおよびトルエン８００mlを加え、１１２℃に昇温し、２時間攪拌させながら反応させた。反応終了後、４０℃のｎ−ヘプタン１０００mlで１０回洗浄して、オレフィン重合触媒成分を得た。得られたオレフィン重合触媒成分の平均粒径は４２μｍであり、その分析値（原子吸光法による）は、Ｍｇ；１８.９重量％、Ｔｉ；２.２重量％、Ｃｌ；６１.６重量％であった。
【００３７】
オレフィン重合触媒成分の予備活性化処理
内容積２０リットルの傾斜羽根付きステンレス製反応器を窒素ガスで置換した後、ヘキサン１７.７リットル、トリエチルアルミニウム１００.６mmol、ジイソプロピルジメトキシシラン１５.１mmol、前項で調整した オレフィン重合触媒成分１２０.４ｇを室温で加えた後、３０℃まで加温した。次いで、攪拌しながらプロピレン２４０.８ｇを３時間かけて供給し、予備活性処理を行った。分析の結果、 オレフィン重合触媒成分１ｇ当たりプロピレン１.９ｇが反応していた。
【００３８】
第１重合工程
攪拌羽根を有する横形重合器（Ｌ／Ｄ＝６、内容積１００リットル）に前項で予備活性化処理した オレフィン重合触媒成分を０.４ｇ／hr、有機アルミ化合物としてトリエチルアルミニウムおよび有機ケイ素化合物としてジイソプロピルジメトキシシランをモル比で、Ａｌ／Ｍｇモル比６、Ａｌ／Ｓｉモル比６となるように連続的に供給した。エチレン／プロピレンの混合ガスを反応温度６０℃、反応圧力２.１MPa、攪拌速度３５rpmの条件を維持しながら連続供給し、さらに反応器の気相中の水素濃度を水素／プロピレンモル比０.００５に維持するように水素ガスを循環配管より連続的に供給し、生成ポリマーであるエチレン／プロピレンランダム共重合体の極限粘度を制御して分子量を調節した。
【００３９】
反応熱は供給される原料プロピレンの気化熱によって除去した。重合器から排出される未反応ガスは配管を通して反応器系外で冷却、凝縮させて重合器に還流した。本重合で得られたエチレン／プロピレンランダム共重合体は、重合体の保有レベルが反応容積の５０容量％となるように配管を通して重合器から連続的に抜き出し第２重合工程の重合器に供給した。このとき、配管からエチレン／プロピレンランダム共重合体の一部を間欠的に抜き出して、エチレン含有量、極限粘度および触媒単位重量当たりの重合体収量を求める試料とした。触媒単位重量当たりの重合体収量は重合体中のＭｇ分の誘導結合プラズマ発光分光分析（ＩＣＰ法）により測定した。
【００４０】
第２重合工程
攪拌羽根を有する横形重合器１０（Ｌ／Ｄ＝６、内容積１００リットル）に第１重合工程からのエチレン／プロピレンランダム共重合体およびエチレン／プロピレン／ブテン混合ガスを連続的に供給し、プロピレンとエチレンとブテンとの共重合を行った。反応条件は攪拌速度２５rpm、温度５５℃、圧力１.９MPaであり、気相のガス組成をエチレン／プロピレンモル比０.１０、ブテン／プロピレンモル比０.０６５、および水素／エチレンモル比０.３５に調整した。エチレン／プロピレン／ブテンランダム共重合体の重合量を調節するために重合活性抑制剤として一酸化炭素、およびエチレン／プロピレン／ブテンランダム共重合体の分子量を調節するために水素ガスをそれぞれ供給した。
【００４１】
反応熱は供給される原料液化プロピレンの気化熱で除去した。重合器から排出される未反応ガスは配管を通して反応器系外で冷却、凝縮させて第２重合工程に還流させた。第２重合工程で生成したプロピレン系ブロック共重合体は、重合体の保有レベルが反応容積の５０容量％となるように重合器から連続的に抜き出した。プロピレン系ブロック共重合体の生産速度は８〜１５kg／hrであった。
【００４２】
抜き出されたプロピレン系ブロック共重合体は未反応モノマーを除去し、一部は極限粘度（［η］WHOLE）の測定、および赤外線吸収スペクトル分析によるエチレン含有量およびブテン含有量の測定、ならびにＩＣＰ法による重合体中のＭｇ分の測定によるコポリマー成分の重合比率の測定に供した。
【００４３】
第１重合工程におけるエチレン／プロピレンモル比および水素／プロピレンモル比、ならびに第２重合工程におけるエチレン／プロピレンモル比、ブテン／プロピレンモル比および水素／エチレンモル比を変えることで実施例および比較例で用いた試料［ＰＰ−２］、［ＰＰ−３］、および［ＰＰ−４］を得た。
【００４４】
実施例１〜２、比較例１〜３
＜フィルムの製造＞
ＰＰ−１〜ＰＰ−４のプロピレン系ブロック共重合体およびＰＰ−５のホモプロピレン重合体それぞれ１００重量部に対し、酸化防止剤としてテトラキス−［メチレン−３−（３′,５′−ジ−ｔ−ブチル−４′−ヒドロキシフェニル）プロピオネート］メタンを０.１５重量部、中和剤としてステアリン酸カルシウムを０.１０重量部の配合比で配合し、ヘンシェルミキサー（商品名）によって均一に混合し、得られた混合物を押出機で溶融混練した後にペレット状にした。得られた各混合物を口径６５mmの押出機に供給し、２５０℃で溶融した後、Ｔダイより押出し、３０℃の冷却ロールで冷却して、シートを得た。
【００４５】
次に該シートを、パンタグラフ式二軸延伸試験機を用いて逐次二軸延伸して、表１に示したような二軸延伸フィルムを得た。逐次二軸延伸は、ＰＰ−１〜ＰＰ−４の混合物から得られたシートについては、まず１５５℃で１２０秒間予熱した後、３ｍ／minの延伸速度で縦方向に４.２倍、横方向に８.２倍逐次延伸し、ＰＰ−５の混合物から得られたシートについては、１５８℃で１２０秒間予熱した後、５ｍ／minの延伸速度で縦方向に４.２倍、横方向に８.２倍に逐次延伸した。
【００４６】
このようにして得られた各フィルムから所定の試験片を調製し、所定の試験方法に準拠して透明性、透視性、光沢性、剛性、各気体の透過度を測定した。その結果を表１に示した。
なお、表１に示したように、ＰＰ−１およびＰＰ−２は実施例１および２に対応し、ＰＰ−３〜ＰＰ−５はそれぞれ比較例１〜３に対応する。
【００４７】
【表１】
0004433574.tif 000002
【００４８】
＜青果物の包装＞
各フィルムを用いて調製した２０×３０cmのサイド溶断シール袋に、いずれも１００ｇの枝豆を包装して、温度が２３℃、湿度が５０％で保存したときの、保存状態の観察例を表２に示した。また、各フィルムを用いて調製した１５×２０cmのサイド溶断シール袋に、いずれも１００ｇのバナナを包装して、温度が１５℃、湿度が５０％で保存したときの、保存状態の観察例を同じく表２に示した。これに加えて、表２には、比較例４として、比較例３のフィルムに、２個／（１５×１５cm）の密度で、直径３mmの穴を穴開け加工したフィルムを用いた例を併記した。
【００４９】
【表２】
0004433574.tif 000003
【００５０】
表２のデータから、気体の透過度が良好である本発明のポリプロピレン系フィルム（実施例１、２）を用いた包装袋は、穴あけ加工を施した包装袋（比較例４）に比べて、青果物の瑞々しさが良好に維持されたこと、また、穴あけ加工をしていない従来のポリプロピレン包装袋（比較例３）に比べ、鮮度の保持期間が延びたことが分かる。
【００５１】
【発明の効果】
本発明のポリプロピレン系フィルムは、透明性、剛性、光沢性に優れ、かつ、水蒸気、酸素およびエチレンを好適に透過することに加え、更に透視性にも優れるポリプロピレン系フィルムである。
本発明の青果物包装ポリプロピレン系フィルムは、透明性、剛性、光沢性、鮮度維持効果に優れ、かつ、透視性に優れるポリプロピレン系フィルムである。
また、包装材として要求されるフィルム強度、更にはストレートカット性を付与するため、ポリプロピレンフィルムは特に延伸されて用いられる。そのため、一般的にポリプロピレンフィルムは、延伸することにより分子配向の規則性が高まり、フィルムの密度が高くなることにより、水蒸気や酸素等の気体がフィルムを透過し難くなる性質がある。しかし、本発明で用いられるプロピレン系ブロック共重合体を使用したポリプロピレン系フィルムは、延伸しても気体透過性の低下が少ないという特徴を有し、かつ透明性、透視性、光沢性に優れているため、内容物の視認性が良いといった特徴も有している。これらの優れた特徴から、使用環境の要求に応じて、厚めのポリプロピレン系フィルムを設計することも可能となる。